(57)【要約】【課題】分極曲線が時間の経過とともに変化することを考慮した、より正確な金属の腐食・防食問題の解析が可能なモニタリングシステムを提供する。【解決手段】アノード表面とカソード表面とを含む面によって囲まれた解析対象となる領域内の電位および電流密度分布を、前記アノード表面およびカソード表面の初期データの分極曲線φeoから数値解析により求め、前記領域内の電気化学的状態のモニタリングを行い、一定時間経過後に、前記解析対象となる実際の領域内の複数の計測点で、実際の表面の電位または電流密度を計測し、計測した電位または電流密度に基づいて前記数値解析の逆解析により初期データから修正した分極曲線φenを求め、前記修正した分極曲線φenから、前記領域内の電位および電流密度分布を再度数値解析により求め、修正した分極曲線φenに基づいて前記領域内の電気化学的状態のモニタリングを行う。【選択図】図３
2007263788.tif 000002
【特許請求の範囲】
【請求項１】
アノード表面とカソード表面とを含む面によって囲まれた解析対象となる領域内の電位および電流密度分布を、前記アノードおよびカソード表面の初期データの分極曲線φeoから数値解析により求め、前記領域内の電気化学的状態のモニタリングを行い、
一定時間経過後に、前記解析対象となる実際の領域内の複数の計測点で、実際の表面の電位または電流密度を計測し、計測した電位または電流密度に基づいて前記数値解析の逆解析により初期データから修正した分極曲線φenを求め、
前記修正した分極曲線φenから、前記領域内の電位および電流密度分布を再度数値解析により求め、修正した分極曲線φenに基づいて前記領域内の電気化学的状態のモニタリングを行うことを特徴とするマクロ的電気化学系の解析方法。
【請求項２】
前記修正した分極曲線φenは、もとの分極曲線φeo＝ｆ(i)に対して、
φen＝ｃｆ(i)、または、φen＝ｃｆ(i)＋ｄ、  但し、ｃ、ｄは、補正係数、
として求めることを特徴とする請求項１記載のマクロ的電気化学系の解析方法。
【請求項３】
前記修正した分極曲線φenは、アノード表面またはカソード表面のいずれか、または両方の表面について求めることを特徴とする請求項１記載のマクロ的電気化学系の解析方法。
【請求項４】
アノードおよびカソード表面の分極曲線φeを入力する手段と、
前記分極曲線φeに基づいて、前記アノードおよびカソード表面を含む面によって囲まれた領域内の電位および電流密度分布を、数値解析により求める手段と、
モニタリング対象の実際の領域内において計測した電位または電流密度を入力する手段と、
前記計測した電位または電流密度から、前記数値解析の逆解析により修正した分極曲線φenを求める手段と、を備えたことを特徴とするマクロ的電気化学系の解析装置。
【発明の詳細な説明】
【技術分野】
【０００１】
本発明は、マクロ的なアノードとカソードが電解質を介して存在し、電位場を形成するマクロ的電気化学系の予測を行うためのコンピュータを用いたモニタリングシステムに関するものである。例えば、異種金属接触腐食、カソード防食などの金属の腐食・防食問題のほか、めっき、電池等、マクロ的なアノードとカソードが電解質を介して存在し、電位場を形成する系についての電気化学現象のモニタリングシステムに関するものである。
【背景技術】
【０００２】
例えば、ポンプ等においては、例えば海水のような高い電気伝導度を持つ溶液を取り扱うと、異種金属材料を混用することによって生じる異種金属接触腐食などのマクロセル腐食の被害を受けやすく、これらの腐食を事前に正確に予測し、対策を施すことが望まれている。一方、マクロ的なアノードとカソードが電解質を介して存在したマクロセルにおける、カソード側の腐食抑制現象を積極的に利用した「カソード防食」は最も基本的な防食方法として広く採用されている。このため、陽極の材料および設置位置、防食対象機器の形状、材料構成および溶液条件（電気伝導度、流速など）に応じて、防食範囲および犠牲陽極の消耗速度などをモニタリングして予測することが要求されている。
【０００３】
しかしながら、実際の金属の腐食現象は数年乃至数十年と長年月をかけて進行するものであり、加速試験も難しく、金属の腐食・防食の予測を行うためのコンピュータを用いたモニタリングシステムが開発されている（特許文献１）。
【特許文献１】特許第３３３５８８４号
【発明の開示】
【発明が解決しようとする課題】
【０００４】
コンピュータを用いたモニタリングシステムにおいては、通常、腐食・防食問題の数値解析を行う場合、実験的に測定された分極曲線データを使用する。しかしながら、実際の分極曲線は時間とともに変化するため、それに伴い、電位や電流密度も変化し、初期状態の分極曲線データに基づく数値解析結果は必ずしも現在の状況を反映したものとはいえない。また、実際のポンプ等の構造物では腐食の生じる箇所は確認が容易でない場合が多く、離れた場所での電位・電流密度の計測結果から腐食挙動を推定できることが望ましい。
【０００５】
本発明は上述した事情に鑑みて為されたもので、分極曲線が時間の経過とともに変化することを考慮した、より正確な金属の腐食・防食問題の解析が可能なモニタリングシステムを提供することを目的とする。
【課題を解決するための手段】
【０００６】
上記課題を解決するため、本発明のマクロ的電気化学系の解析方法は、アノード表面とカソード表面とを含む面によって囲まれた解析対象となる領域内の電位および電流密度分布を、前記アノードおよびカソード表面の初期データの分極曲線φeoから数値解析により求め、前記領域内の電気化学的状態のモニタリングを行い、一定時間経過後に、前記解析対象となる実際の領域内の複数の計測点で、実際の表面の電位または電流密度を計測し、計測した電位または電流密度に基づいて前記数値解析の逆解析により初期データから修正した分極曲線φenを求め、前記修正した分極曲線φenから、前記領域内の電位および電流密度分布を再度数値解析により求め、修正した分極曲線φenに基づいて前記領域内の電気化学的状態のモニタリングを行うことを特徴とするものである。
【発明の効果】
【０００７】
上記本発明によれば、実際の金属表面の電位または電流密度を計測し、計測した電位または電流密度に基づいて数値解析の逆解析により初期データから修正した分極曲線φenを求めるので、一定時間経過後の分極曲線の変化を正確に推定することが可能となる。そして、修正した分極曲線に基づいて電位および電流密度分布を再度数値解析により求めるので、分極曲線の変化を考慮したより精度の高い電気化学的状態のモニタリングを行うことができる。測定点は実際に腐食等が生じる場所から離れたサンプル点でよいので、ポンプ等の構造物を分解することなく、離れた場所での電位・電流密度からポンプ等の構造物内部の腐食挙動を推定できる。
【発明を実施するための最良の形態】
【０００８】
以下、本発明の実施形態について、添付図面を参照して説明する。なお、各図中、同一の作用または機能を有する部材または要素には、同一の符号を付して重複した説明を省略する。
【０００９】
図１は、本発明の一実施形態の金属の腐食・防食モニタリングシステムによるポンプの電位分布のモニタリング結果例を示す。ここで、図１（ａ）は、初期状態としてのポンプ内面の電位・電流密度分布を模式的に示し、図１（ｂ）は、一定時間経過後のポンプ内面の電位・電流密度分布を模式的に示す。図１（ａ），（ｂ）において、図中の黒点の密度の高い部分は電位・電流密度の高い部分を示し、黒点の密度の低い部分は電位・電流密度の低い部分を示す。図１（ａ）と図１（ｂ）とは、電位・電流密度分布に変化があるが、この変化はポンプ内面における金属表面の分極曲線の変化に基づくものである。
【００１０】
図２は、上記ポンプの断面構成例を示す。この図は、ポンプの吐出管付近の構成例を示すもので、炭素鋼からなるポンプケーシング１１に、吐出管としてのステンレス鋼からなるパイプ１２が取り付けられたもので、ケーシング１１とパイプ１２との接合部の表面に、犠牲陽極としての円筒状の亜鉛リング１３を配置している。ケーシング１１とパイプ１２とからなるポンプ内部には、ポンプ取扱液としての水１４が存在し、水１４の上部空間には、空気１５が存在している。
【００１１】
係る構成のポンプ内面では、亜鉛と炭素鋼および亜鉛とステンレス鋼との異種金属接触電位差により、亜鉛表面がアノードとなり、炭素鋼またはステンレス鋼表面がカソードとなるマクロセル（電池）が形成され、アノードからカソードに向かう電流が電解質（水）内部に形成される。このため、亜鉛リング１３が犠牲陽極となり、炭素鋼１１およびステンレス鋼１２の表面がカソードとなり、電流は炭素鋼１１およびステンレス鋼１２の表面に向かう方向に流れるので、炭素鋼１１およびステンレス鋼１２の表面がカソード防食される。従って、図１に示すように、亜鉛リング１３の表面が最も電位・電流密度の高い部分となり、ケーシング１１とパイプ１２の表面においては、亜鉛リング１３から離れるに従い電位・電流密度が低くなっている。
【００１２】
ここで、炭素鋼の部分（ケーシング１１の内周面）では、水１４との界面において、
分極特性  φe＝ｆss（ｉ）
ステンレス鋼の部分（吐出管１２の内周面）では、水１４との界面において、
分極特性  φe＝ｆsus（ｉ）
亜鉛リング１３の部分（内周面）では、水１４との界面において、
分極特性  φe＝ｆzn（ｉ）
を有している。
【００１３】
分極曲線は、分極特性を示す曲線であり、電位φが電流密度ｉの関数として表され、炭素鋼の場合、図３に示すように、カソード側分極曲線φe＝ｆc（ｉ）、φe＝ｆc'（ｉ）として表される特性を有している。また、亜鉛の場合、アノード側分極曲線φe＝ｆa（ｉ）として表される特性を有している。
【００１４】
上記分極曲線は、スケールの付着、皮膜の成長、塗膜の劣化・剥離、溶液環境の変化、腐食の進行に伴う表面状態の変化等の要因により変化する。分極曲線が上記要因などにより変化すると、電位分布および電流密度分布が変化する。例えば、図３に示すように、カソードの分極曲線φe＝ｆc（ｉ）がφe＝ｆc'（ｉ）に変化し、アノードの分極曲線φe＝ｆa（ｉ）が変化しなかったとすると、アノード・カソード間の電位差ＶはＶ’となり、電流密度ｉはｉ'となる。
【００１５】
ここで、電位差Ｖは、電流密度ｉにおけるアノードの分極曲線による電位φasとカソードの分極曲線による電位φcsとの差であり、電位差Ｖ'は、電流密度ｉ'におけるアノードの分極曲線による電位φas'とカソードの分極曲線による電位φcs'との差である。なお、図４に示すように、アノード・カソード間の溶液部分は液抵抗Ｒsが一定であり、
Ｖ＝Ｒs×ｉ、Ｖ'＝Ｒs×ｉ'
なる関係にあり、アノード・カソード間の溶液部分では電位φが電流密度ｉに対して傾きＲsで略直線的に変化する。
【００１６】
マクロ的電気化学系の電位・電流密度分布の予測を行うためのコンピュータを用いたモニタリングシステムにおいては、上述したように分極曲線が変化すると、図１（ａ），（ｂ）に示すように、系についての電位分布および電流密度分布が異なったものとなる。そこで、マクロ的電気化学系の電位・電流密度分布の予測を行うためのコンピュータを用いたモニタリングシステムにおいては、図５に示す数値解析手段を備えている。すなわち、金属表面の分極曲線φeを入力する手段と、形状・材料データの入力手段等の入力手段と、分極曲線φeおよび形状・材料データ（境界条件）に基づいて、金属表面を含む面によって囲まれた領域内の電位および電流密度分布を、ラプラス方程式を積分処理して離散化した離散化境界積分方程式から数値解析により求める手段を備えている。そして、モニタリング対象の実際の領域内において計測した電位または電流密度を入力する手段と、計測した電位または電流密度から、前記数値解析の逆解析により修正した分極曲線φenを求める手段と、を備える。
【００１７】
従って、本発明においては、解析対象の領域内の電位および電流密度分布を、初期データの分極曲線φeoから数値解析により求め、一定時間経過後に、領域内の計測点の電位または電流密度を計測し、計測結果から逆解析により修正した分極曲線φenを求め、修正した分極曲線φenから、領域内の電位および電流密度分布を再度数値解析により求めることができる。これにより、測定の容易な計測点の電位または電流密度のデータから、一定時間経過後の金属表面の分極曲線を求めることができ、その分極曲線に基づいて再度数値解析することで、変化した分極曲線に基づく電位分布および電流密度分布を求めることができ、領域内の電気化学的状態の正確なモニタリングを行うことができる。なお、修正した分極曲線φenは、アノード表面またはカソード表面のいずれか、または両方の表面について求める。
【００１８】
以下に、上記解析手順について詳細に説明する。まず、既知の実験的に求めた分極曲線初期データから、領域内の電位分布および電流密度分布を求める。
【００１９】
マクロセル腐食およびカソード防食のいずれの系も、アノードおよびカソードが電解質を介して構成する電池と考えることができる。電解質内の電位(φ)分布はラプラス方程式に支配される。
【数１】
2007263788.tif 000003
【００２０】
図６のように、電解質が金属表面、絶縁壁、基準面に囲まれているとする。ここで基準面は電位φの値がφ０に指定された境界(電位既定の境界)、絶縁壁は法線方向の電流密度ｉの値がｉoに指定された境界(電流密度既定の境界)、金属表面はそれぞれアノードおよびカソードとなる表面である。各境界における境界条件は次式で与えられる。図２に示すポンプの例では、ケーシング（炭素鋼）１１と水１４の界面Ａ、吐出管（ステンレス鋼）１２と水１４の界面Ｂ、犠牲陽極（亜鉛）１３と水１４の界面Ｃ、空気１５と水１４の界面Ｄとが電解質を囲む界面となる。
【数２】
2007263788.tif 000004
【００２１】
ここで、κは電解質の電気伝導度、∂／∂ｎは外向き法線方向の微分であり、ｆ(ｉ)はアノードおよびカソードの分極特性を表す非線形の関数である。上記ラプラス方程式を上記境界条件(数２参照)のもとで解けば、表面近傍の電位および電流密度分布を求めることができる。
【００２２】
境界要素法の通常の定式化に従い、上記ラプラス方程式より境界積分方程式が導かれる。
【数３】
2007263788.tif 000005
ここで、φ＊は３次元ラプラス方程式の基本解であり、
ｉ＊=κ∂φ／∂ｎ
である。Γは電解質を囲む境界を示す。また、cは滑らかな境界ではc=1/2、角度ωの角点ではc=ω/2πである。
【００２３】
この境界積分方程式を数値的に解くためには離散化を行う必要があり、境界を多くの要素に分割し、φとｉをそれぞれの節点における離散的な値と内挿関数により近似すると次の離散化境界積分方程式（連立代数方程式）が導かれる。
【数４】
2007263788.tif 000006
ここで、[Ｈ]および[Ｇ]は境界Γの幾何学的形状によって決まるマトリックスである。この式は非線形であるため、これを解くためには繰り返し計算を必要とし、例えばニュートン・ラフソン法を用いる。以上の手順により、既知の分極曲線初期データｆｍ（ｉｊ）(ｊ＝1,2,...,s：各金属表面の要素数，ｍ＝1,2,…,k:分極曲線数)から、電位分布および電流密度分布を求めることができる。
【００２４】
次に、一定時間経過後に、解析対象となる実際の領域内の複数の計測点で、実際の金属表面の電位または電流密度を計測する。そして、実際の電位の計測は、例えば図７に示すように、ケーシング１１の壁面に参照電極１６を設置し、電位計１７を用いて行うことができる。計測点は多い程、測定精度が上がるが、最低、金属表面の種類の数でも分極曲線の変化を推定することが可能である。例えば、図２に示すポンプにおいては、金属表面の種類は、炭素鋼とステンレス鋼と亜鉛リングの３種類であるので、最低３点の測定結果から分極曲線の変化を推定することが可能である。測定箇所は領域内の任意の場所を選択できるが、一定時間経過後の電位または電流密度分布の変化が大きい、アノード面上およびアノードとの接合面近傍のカソード面上を測定点とすることが好ましい。これにより、測定点から離れた金属表面全体の分極曲線の変化の推定が可能である。
【００２５】
計測した電位または電流密度に基づいて、その変化から逆解析により分極曲線の変化を推定することについて説明する。分極曲線は、初期データφ＝ｆ(ｉ)が、φ＝ｆ'(ｉ)に変化したと推定するが、その手法は下記のとおりである。
【００２６】
まず、φ＝ｃｆ(ｉ)、または、φ＝ｃｆ(ｉ)＋ｄ、として、分極曲線の補正を簡略化する。ここで、ｃ、ｄは、補正係数である。従って、分極曲線の補正は、例えば図２に示すポンプにおいては、炭素鋼表面、ステンレス鋼表面、および亜鉛表面について、３本の分極曲線について、補正係数ｃ、またはｃとｄを求めることに帰着する。上述したように離散化境界積分方程式（数４）は、連立一次方程式であり、３個の測定点から３本の分極曲線φ＝ｃｆ(ｉ)の補正係数ｃを求めることができる。また、６個の測定点から３本の分極曲線φ＝ｃｆ(ｉ)＋ｄの補正係数ｃとｄを求めることができる。なお、測定点数を増やせば、より高い精度で補正係数ｃ、またはｃとｄを求めることができる。
【００２７】
補正係数の最適値の選定は、逆解析により次式に従い、上記測定点における電位φeと、補正した分極曲線φn（ｆ）に基づいて数値解析で得られた電位φとの残差のノルム||Ｒs||を最小とする補正後分極曲線を求めることになる。なお、式中の||・||はノルムを表す。
【数５】
2007263788.tif 000007
【００２８】
具体的には、補正係数ｃまたはｃとｄを初期値から少しずつ変化させた分極曲線について、離散化境界積分方程式（数４参照）を解き、境界全面について電位および電流密度分布を求め、測定点に対応した電位φを抽出する。測定点がｎ点あれば、ｎ点について、電位φ1，φ2，・・・φnを抽出する。そして、各測定点について測定値φe1，φe2，・・・φenとの残差Ｒ1、Ｒ2、・・・Ｒnを、次式に従い求める。
【数６】
2007263788.tif 000008
【００２９】
そして、測定値と解析結果の残差の二乗加算値の平方根であるノルム||Ｒ||を次式により計算する。
【数７】
2007263788.tif 000009
すなわち、分極曲線ｆ(ｘ)について、補正係数ｃまたはｃとｄを少しずつ変化させることで、分極曲線ｆ(ｘ)が変化し、これに伴い測定点の解析結果の電位が変化し、残差のノルム||Ｒ||も変化する。
【００３０】
従って、分極曲線ｆ(ｘ)を変化させ、これに伴い測定点の解析結果の電位が変化し、残差のノルム||Ｒ||も変化するので、逆解析により、ノルム||Ｒ||が最小となる分極曲線ｆ(ｘ)のセットを見いだすことで、各測定点の測定値に一致する各種金属表面の分極曲線ｆ(ｘ)を見出す（推定する）ことができる。
【００３１】
このため、一定時間経過後の各測定点の測定値に一致する各種金属表面の分極曲線ｆ(ｘ)の推定は、以下のステップにより行われる。
ステップ１：
分極曲線ｆ(ｘ)を変化させ、離散化境界積分方程式（数４参照）を解き、境界全面について電位および電流密度分布を求め、測定点に対応した電位φnを求める。測定点がＮ点あれば、Ｎ点について、電位φn1，φn2，・・・φnNを求める。
ステップ２：
各測定点について、解析値の電位と測定値の電位の残差ベクトルＲのノルム||Ｒ||を算出する。
ステップ３：
ノルム||Ｒ||が判定値以上なら、分極曲線ｆ(ｘ)を変化させ、上記ステップ１、ステップ２を繰り返す。
ステップ４：
ノルム||Ｒ||が判定値以下なら、その時の分極曲線ｆ(ｘ)のセットによる測定点の解析値の電位と測定値の電位とが一致したことになるので、その時の分極曲線ｆ(ｘ)のセットを初期値データから一定時間経過後の変化した分極曲線と推定する。
【００３２】
以上のステップから、初期値データから一定時間経過後の変化した分極曲線が得られるので、この分極曲線に基づいて、離散化境界積分方程式（数４参照）を再度解くことで、境界全面について電位および電流密度分布を求めることができる。例えばアノード電流密度は犠牲陽極の消耗速度に比例するので、これにより、より正確な金属の腐食・防食問題の解析が可能な、電気化学的現象のモニタリングを行える。
【００３３】
なお、以上の実施形態の説明はポンプの腐食・防食の解析方法の例についてのものであるが、金属のメッキ、電池、或いは電解槽の設計等にも同様に適用可能である。
【００３４】
ここで、これまで本発明の一実施形態について説明したが、本発明は上述の実施形態に限定されず、その技術的思想の範囲内において種々異なる形態にて実施されてよいことは勿論である。
【図面の簡単な説明】
【００３５】
【図１】解析対象の一例として、ポンプ内面の電位・電流密度分布を示す図である。
【図２】上記ポンプの断面を示す図である。
【図３】分極曲線の変化により電位・電流密度が変化することを示す図である。
【図４】アノード・カソード間の電位分布を示す図である。
【図５】本発明の一実施形態の解析装置の構成例を示すブロック図である。
【図６】電位又は電流密度分布を求めるための境界条件を説明する図である。
【図７】ポンプ内面の電位を計測する装置を示す図である。
【符号の説明】
【００３６】
１１    ケーシング
１２    吐出管（パイプ）
１３    犠牲陽極
１４    水
１５    空気
１６    参照電極
１７    電位計
【図１】
2007263788.tif 000010
【図２】
2007263788.tif 000011
【図３】
2007263788.tif 000012
【図５】
2007263788.tif 000013
【図４】
2007263788.tif 000014
【図６】
2007263788.tif 000015
【図７】
2007263788.tif 000016